СПОСОБ ПОЛУЧЕНИЯ ЦИС-1,4-ПОЛИИЗОПРЕНА

1. Способ получения цис-1,4-полиизопрена полимеризацией изопрена в растворе изопентана или смеси изопентана и изоамиленов при температуре 20-60°С и содержании изопрена в растворе 10-20 мас.% под действием каталитического комплекса, предварительно сформированного в течение 2-24 ч в углеводородном растворителе взаимодействием соединения неодима, представляющего собой трис[бис(2-этилгексил)фосфат], или неодеканоат неодима с компонентами катализатора, включающими алкилирующий агент, представляющий собой триизобутилалюминий или диизобутилалюминийгидрид, донор галогена, представляющий собой этилалюминийсесквихлорид или диэтилалюминийхлорид, сопряженный диен, представляющий собой пиперилен, изопрен или бутадиен, при их добавлении к соединению неодима в любой последовательности при мольном соотношении неодим : алкилирующий агент : донор галогена : сопряженный диен 1:2-20:2-3:8-25 с последующими дезактивацией введением стабилизатора аминного или фенольного типа в спиртоуглеводородном растворе, водной дегазацией и сушкой, отличающийся тем, что каталитический комплекс дополнительно содержит многоатомный спирт при мольном соотношении многоатомный спирт : неодим 0,1-1:1.
2. Способ получения цис-1,4-полиизопрена по п.1, отличающийся тем, что в качестве многоатомного спирта используют этандиол, 1,2-пропандиол и 1,2,3-пропантриол.